(57)【要約】【課題】高品質鋳塊が得られる双ロール式連続鋳造方法を提供する。【解決手段】同期回転する１対の冷却ロール１、２間に金属溶湯９を連続的に注入し凝固させ鋳塊１０とする双ロール式連続鋳造方法において、前記１対の冷却ロール１、２の上方にタンディッシュ３を配置し、前記タンディッシュ３は所定深さの湯受け部４と前記１対の冷却ロール１、２間に開口する出湯口５とを備え、前記出湯口先端部分５ａは前記１対の冷却ロール表面１ａ、２ａと接触し、前記湯受け部上端４ａから流出する金属溶湯を、前記湯受け部側のタンディッシュ側壁内面８上を流動させて前記出湯口５から前記１対の冷却ロール１、２間に注入する双ロール式連続鋳造方法。【選択図】図１
2007105758.tif 000002
【特許請求の範囲】
【請求項１】
同期回転する１対の冷却ロール間に金属溶湯を連続的に注入し凝固させ鋳塊とする双ロール式連続鋳造方法において、前記１対の冷却ロールの上方にタンディッシュを配置し、前記タンディッシュは所定深さの湯受け部と前記１対の冷却ロール間に開口する出湯口とを備え、前記出湯口先端部分は前記１対の冷却ロール表面と接触し、前記湯受け部上端から流出する金属溶湯を、前記湯受け部側のタンディッシュ側壁内面上を流動させて前記出湯口から前記１対の冷却ロール間に注入することを特徴とする双ロール式連続鋳造方法。
【請求項２】
前記タンディッシュの少なくとも前記冷却ロールと接触する出湯口先端部分を弾性および自己潤滑性に優れる耐火材により形成することを特徴とする請求項１記載の双ロール式連続鋳造方法。
【請求項３】
前記湯受け部上端の中央部を低く形成することを特徴とする請求項１または２記載の双ロール式連続鋳造方法。
【請求項４】
前記１対の冷却ロールの表面および側面の付着物を適宜或いは連続的に除去しつつ鋳造することを特徴とする請求項１乃至３のいずれかに記載の双ロール式連続鋳造方法。
【請求項５】
連続的に注入される金属溶湯を凝固させ鋳塊とする同期回転する１対の冷却ロールと前記１対の冷却ロールの上方に配置されるタンディッシュとを主要部とし、前記タンディッシュは所定深さの湯受け部と前記１対の冷却ロール間に開口する出湯口とを備え、前記出湯口の先端部分は前記１対の冷却ロール表面と接触し、前記湯受け部上端から流出する金属溶湯は前記湯受け部側のタンディッシュ側壁内面上を流動して前記出湯口から前記１対の冷却ロール間に注入されることを特徴とする双ロール式連続鋳造装置。
【請求項６】
双ロール式連続鋳造方法により製出される鋳塊を直ちに冷却し、次いでスリッター、面削、圧延の諸加工を連続的に施すことを特徴とする金属条の連続製造方法。
【請求項７】
前記鋳塊が請求項１乃至４のいずれかの双ロール式連続鋳造方法により製出される鋳塊であることを特徴とする請求項６記載の金属条の連続製造方法。
【発明の詳細な説明】
【技術分野】
【０００１】
本発明は、高品質鋳塊が得られる双ロール式連続鋳造方法、双ロール式連続鋳造装置、および高品質金属条が効率良く得られる金属条の連続製造方法に関する。
【背景技術】
【０００２】
双ロール式連続鋳造方法は同期回転する１対の冷却ロール間に金属溶湯を連続的に注入し凝固させ鋳塊とする連続鋳造方法で、製出鋳塊は薄板状のため冷間圧延のみで数百μｍ厚みの金属条に加工できる。従って金属条を低コストで製造できる。
【０００３】
前記双ロール式連続鋳造方法では、図４（イ）、（ロ）に示すように、金属溶湯９は、スパウト２０の先端部分に開けた横穴２０ａから吐出し、冷却ロール１、２により冷却されて凝固シェルを形成し、この凝固シェルは１対の冷却ロール間で圧下され薄板鋳塊２２として製出される。
【０００４】
しかしながら、前記吐出溶湯は湯溜まり部の端部方向に流動するため（図４（ロ）参照）湯溜まり部の金属溶湯９の温度分布が不均一になり、その結果凝固シェルの厚みが不均一になり製出鋳塊には圧延割れの原因になる湯皺が多数発生した。
【０００５】
このため凝固シェルの厚みを均一化する方法として、例えば、図４（ハ）に示す冷却ロールの表面１ａに接触制限板２３の先端を接触させて凝固開始位置を固定する方法（特許文献１）、さらに前記接触制限板２３に代えて、図４（ニ）に示す表面に縦溝２４を刻設した接触制限板２５を用いて湯溜まり部の金属溶湯９の流動を抑制して温度分布を均一化する方法（特許文献２）などが提案された。
しかしながら、いずれの方法によっても十分な湯皺防止効果は得られなかった。
【０００６】
また双ロール式連続鋳造方法で製出される薄板鋳塊は一旦スプールに巻き取られ、その後スプールから薄板鋳塊を巻き戻してスリッター、面削、圧延の諸工程を施して金属条に加工されており、生産性が低かった。
【０００７】
【特許文献１】特公昭６２−５８８１１号公報
【特許文献２】特開平５−２７７６５１号公報
【発明の開示】
【発明が解決しようとする課題】
【０００８】
本発明は、高品質鋳塊が得られる双ロール式連続鋳造方法、双ロール式連続鋳造装置、および生産性に優れる金属条の連続製造方法の提供を目的とする。
【課題を解決するための手段】
【０００９】
請求項１記載発明は、同期回転する１対の冷却ロール間に金属溶湯を連続的に注入し凝固させ鋳塊とする双ロール式連続鋳造方法において、前記１対の冷却ロールの上方にタンディッシュを配置し、前記タンディッシュは所定深さの湯受け部と前記１対の冷却ロール間に開口する出湯口とを備え、前記出湯口先端部分は前記１対の冷却ロール表面と接触し、前記湯受け部上端から流出する金属溶湯を、前記湯受け部側のタンディッシュ側壁内面上を流動させて前記出湯口から前記１対の冷却ロール間に注入することを特徴とする双ロール式連続鋳造方法である。
【００１０】
請求項２記載発明は、前記タンディッシュの少なくとも前記冷却ロールと接触する出湯口先端部分を弾性および自己潤滑性に優れる耐火材により形成することを特徴とする請求項１記載の双ロール式連続鋳造方法である。
【００１１】
請求項３記載発明は、前記湯受け部上端の中央部を低く形成することを特徴とする請求項１または２記載の双ロール式連続鋳造方法である。
【００１２】
請求項４記載発明は、前記１対の冷却ロールの表面および側面の付着物を適宜或いは連続的に除去しつつ鋳造することを特徴とする請求項１乃至３のいずれかに記載の双ロール式連続鋳造方法である。
【００１３】
請求項５記載発明は、連続的に注入される金属溶湯を凝固させ鋳塊とする同期回転する１対の冷却ロールと前記１対の冷却ロールの上方に配置されるタンディッシュとを主要部とし、前記タンディッシュは所定深さの湯受け部と前記１対の冷却ロール間に開口する出湯口とを備え、前記出湯口の先端部分は前記１対の冷却ロール表面と接触し、前記湯受け部上端から流出する金属溶湯は前記湯受け部側のタンディッシュ側壁内面上を流動して前記出湯口から前記１対の冷却ロール間に注入されることを特徴とする双ロール式連続鋳造装置である。
【００１４】
請求項６記載発明は、双ロール式連続鋳造方法により製出される鋳塊を直ちに冷却し、次いでスリッター、面削、圧延の諸加工を連続的に施すことを特徴とする金属条の連続製造方法である。
【００１５】
請求項７記載発明は、前記鋳塊が請求項１乃至４のいずれかの双ロール式連続鋳造方法により製出される鋳塊であることを特徴とする請求項６記載の金属条の連続製造方法である。
【発明の効果】
【００１６】
本発明の双ロール式連続鋳造方法は、１対の冷却ロールの上方にタンディッシュを配置し、前記タンディッシュは所定深さの湯受け部と前記１対の冷却ロール間に開口する出湯口とを備え、前記出湯口先端部分は前記１対の冷却ロール表面と接触しているので金属溶湯と冷却ロールの接触開始位置が固定される。また前記湯受け部上端から流出する金属溶湯を前記湯受け部側のタンディッシュ側壁内面上を流動させて前記１対の冷却ロール間に注入するので、湯溜まり部の金属溶湯は温度分布が均一になる。従って凝固シェルの厚みが冷却ロールの幅方向に均一化し湯皺のない健全な鋳塊が得られる。
【００１７】
前記冷却ロールと接触する出湯口先端部分を弾力性と自己潤滑性に優れる耐火材で形成することにより冷却ロール表面とタンディッシュの出湯口先端部分との密着性が向上し、冷却ロールと金属溶湯の接触開始位置がより安定して固定され、金属溶湯の差込みが良好に防止される。
【００１８】
前記金属溶湯が流出する湯受け部上端を低く形成することにより、湯溜り部中央部分への金属溶湯の供給量が増加し湯溜り部の金属溶湯の温度分布がより均一化する。
【００１９】
前記１対の冷却ロールの表面および側面の付着物を適宜或いは連続的に除去しつつ鋳造することにより、鋳塊表面への付着物の押し込みが防止され鋳塊品質が向上する。また付着物がタンディッシュ下部に巻き込まれてタンディッシュが破損し湯もれが生じるなどのトラブルが回避される。
【００２０】
本発明の双ロール式連続鋳造装置は金属溶湯が湯溜り部に整流状態で注入されるので湯溜まり部の温度分布が均一化し、その結果、凝固シェルが均一な厚みに形成され、高品質の鋳塊が得られる。
【００２１】
本発明の金属条の連続製造方法では、双ロール式連続鋳造方法により製出される薄板鋳塊に連続してスリッター、面削、圧延の諸加工を施すので、製出鋳塊の巻取り巻戻しが不要になり生産性に優れる。また製出鋳塊を直ちに冷却するので曲げ割れなどが生じない。
【００２２】
前記薄板鋳塊に請求項１乃至４記載発明の双ロール式連続鋳造方法で製出される鋳塊を用いるとスリッターおよび面削での切削量を低減でき生産性および原料歩留まりが向上する。
【発明を実施するための最良の形態】
【００２３】
本発明の双ロール式連続鋳造方法は、図１に示すように、１対の冷却ロール１、２の上方にタンディッシュ３を配置し、タンディッシュ３は所定深さの湯受け部４と１対の冷却ロール１、２間に開口する出湯口５とを備え、出湯口５の先端部分５ａは冷却ロール１の表面１ａと接触している。
【００２４】
溶解炉（図示せず）から出湯する金属溶湯は樋６を経て樋６終端のダウンスパウト７からタンディッシュ３の湯受け部４に落下する。金属溶湯の流動エネルギー（勢い）は湯受け部４に吸収されて金属溶湯は沈静化し、この沈静化した金属溶湯は湯受け部４上端４ａから流出（オーバーフロー）して湯受け部４側のタンディッシュ側壁内面８上を流動して１対の冷却ロール１、２間に整流状態で注入される。従って１対の冷却ロール１、２間に形成される湯溜まり部の金属溶湯９は温度分布が均一化する。図１で１０は製出する薄板鋳塊、１１は前記薄板鋳塊を冷却するためのスプレーノズルである。
【００２５】
本発明において、出湯口５の先端部分５ａを冷却ロール１の表面１ａと接触させる理由は、金属溶湯９の凝固開始位置を出湯口５の先端部分５ａに固定するためであるが、出湯口５の先端部分５ａは冷却ロールの表面１ａ、２ａと摺動するため両者間に隙間が開き易く、隙間が開くと、そこに金属溶湯９が差し込んで凝固開始位置が適正に固定されなくなる。また差し込んだ金属溶湯が凝固すると鋳造トラブルが起きるなどの問題がある。
【００２６】
請求項２記載発明は、この問題を、前記出湯口先端部分５ａを弾性および自己潤滑性に優れる耐火材で形成することにより改善したものである。即ち、出湯口５の先端部分５ａは自己潤滑性に優れるため冷却ロール表面１ａ、２ａとの間で隙間が生じ難い。また隙間が開いても、前記先端部分５ａは弾性に優れるため湯溜まり部の金属溶湯９の静圧により外方に弾性変形して冷却ロール表面１ａ、２ａとの密着性が保たれる。従って金属溶湯９の差込みが防止される。
【００２７】
この発明において、弾性および自己潤滑性に優れる耐火材としては黒鉛系シートが挙げられる。黒鉛系シートはタンディッシュ側壁内面に耐火セメントで貼着される。
前記黒鉛系シート８の先端は、図１、２に示すように、タンディッシュ側壁３ａより突出させてあり、黒鉛系シート８先端部分は湾曲状に成形されて冷却ロール表面１ａに面接触している。
【００２８】
前記金属溶湯の差込みは、金属溶湯の密度が大きいほど、表面張力が小さいほど起き易い。銅、アルミ、鉄の中では、溶湯密度は銅が最も高く、表面張力は銅が最も小さい。従って銅が最も差込みを起こし易い。従って請求項２記載発明は金属溶湯が銅の場合においてその効果が最も発現される。なおアルミの表面張力は溶湯表面に酸化膜が形成された状態では銅より大きい。
【００２９】
本発明において、タンディッシュの側壁３ａは冷却ロール１、２の側面１ｂ、２ｂに密着して金属溶湯のモレを防止する。従ってタンディッシュの側壁３ａ内面も自己潤滑性に優れる耐火物シートを貼着しておくのが湯モレ防止上望ましい。
【００３０】
請求項３記載発明は、図２に示すように湯受け部４上端４ａの中央部を低く形成して前記中央部から金属溶湯を多く流出させて湯溜まり部９の温度分布がより均一化するようにしたものである。湯受け部上端４ａの形状は、中央部が低い形状であれば湾曲状、階段上など任意であり、その深さも任意である。即ち湯受け部上端の形状は、鋳造合金種、鋳塊寸法、鋳造速度などを勘案して適切に設計する。
【００３１】
請求項４記載発明は冷却ロールの表面および側面の付着物を適宜或いは連続的に除去して、小片鋳塊などの付着物がロールの回転に伴って出湯口先端部と水冷ロールの隙間に入り込み堆積して耐火物シートやタンディッシュが損傷するのを防止する双ロール式連続鋳造方法である。
【００３２】
請求項５記載発明は、前記双ロール式連続鋳造方法を実施するための鋳造装置であり、樋終端のダウンスパウトから落下する金属溶湯を沈静化するための湯受け部と、前記湯受け部上端から流出する金属溶湯を１対の冷却ロール間に注入するための側壁を備えたタンディッシュを主要部とするものである。
【００３３】
請求項６記載発明は金属条の製造方法で、図３に示すように、双ロール式連続鋳造方法により鋳造される高温の薄板鋳塊１０を直ちにスプレーノズル１１により水冷し、次いで薄板鋳塊１０両端の形状不安定部分をスリットカッター１３により切除し、次いで研削機１４により両面研削し、次いで圧延機１５により圧延して金属条１６とし、スプール１７に巻き取る。図３で１８は金属を溶解し合金成分を調整する溶解炉、１９は不安定鋳塊を細断するためのロータリーカッター、２０は薄板鋳塊または圧延後の金属条を引張るピンチロールである。
【００３４】
この発明で製出鋳塊を直ちに冷却する理由は、鋳塊温度が高いと、垂直方向に製出される鋳塊を横方向に向きを変えるときの曲げ応力で鋳塊割れが生じたり、スリットカッター１３への押し込み時に挫屈したりするためである。前記冷却は、製出鋳塊を挟み込むように配置したスプレーノズル１１により水冷するのが冷却が迅速に行えて望ましい。
スプレーノズル１１は冷却を迅速且つ均一に行うため複数個を配置する。
【００３５】
前記鋳塊が析出型合金の場合は、直ちに冷却することで溶体化処理が行える。前記析出型合金としては銅合金、特にコルソン合金（Ｃｕ−Ｎｉ−Ｓｉ系合金）が望ましい。前記コルソン合金としては、Ｃｕ−Ｎｉ０．５〜１０ｍａｓｓ％―Ｓｉ０．１〜２．５ｍａｓｓ％合金、或いは前記合金にＺｎ、Ｓｎ、Ｍｇ、Ａｇ、Ｃｒ、Ｍｎ、Ｐの少なくとも１つをそれぞれ０．０１〜２ｍａｓｓ％添加した合金が推奨される。析出型合金の場合、鋳塊温度は３００℃以上とするのが良い。冷却速度は３０℃／秒以上、望ましくは５０℃／秒以上、より望ましくは１００℃／秒以上とする。冷却速度は速ければ速いほどよい。
【００３６】
鋳塊コバ部を切除せずに圧延すると、鋳塊コバ部に存在する微細な割れやタンディッシュ側壁内面との摺動痕が起点となってコバ割れが拡大し、場合によっては条が破断することもある。
【実施例１】
【００３７】
以下に、本発明を実施例により詳細に説明する。
図１に示した本発明の双ロール式連続鋳造方法によりＣｕ−８ｍａｓｓ％Ｓｎ−０．１ｍａｓｓ％Ｐ合金溶湯を鋳造し、製出する薄板鋳塊（厚み２．２ｍｍ、幅３００ｍｍ）１０を、図３に示したように、直ちにスプレーノズル１１により水冷し、次いでスリットカッター１３により片側１０ｍｍずつ切除し、次いで両面を研削機１４により研削し、次いで圧延機１５により圧延して銅合金条１６を製造した。研削量は片面あたり０．１〜０．３ｍｍの範囲で種々に変化させ、圧延率は１６％に統一した。
【００３８】
前記鋳造は次のようにして行った。即ち、銅原料を溶解炉１８で溶解し、溶湯温度を１０５０℃に保持して合金元素を添加して合金溶湯とし、成分を確認したのち、充分予熱した樋６内を移動させ、樋終端のダウンスパウト７からタンディッシュ３の湯受け部４に落下させ、湯受け部４内の合金溶湯を湯受け部上端４ａから流出させ、これを湯受け部４側のタンディッシュ側壁内面８上を流動させ、タンディッシュ３の出湯口５から１対の冷却ロール１、２の間隙に注入し、冷却ロール１、２により冷却し、生成する凝固シェルを１対の冷却ロール１、２間で圧下して、薄板鋳塊１０として製出した。１対の冷却ロール１、２の最短間隙（キスポイントの間隙）は２ｍｍとし、鋳造速度（鋳塊の製出速度）は毎分７０ｍとした。
【００３９】
鋳造開始直後の数秒間は小片鋳塊が排出されたが、その大部分は床面に落下し、一部が冷却ロール１、２に付着した。付着物は付着物除去器の刃１２により確実に除去した。鋳造が安定するまで、薄板鋳塊１０はロータリーカッター１９で細断し、スリットカッター１３への導入は見合わせた。
【００４０】
鋳造が安定したところで、薄板鋳塊１０の両側に設置した１対のスリットカッター１３により薄板鋳塊１０の両側端部（コバ部）を切除し、次いで薄板鋳塊１０の両面を研削機１４により研削して表面の酸化物や微細欠陥を除去し、その後圧延機１５により銅合金条１６に圧延し、スプール１７に巻き取った。
【００４１】
タンディッシュ３は、断熱耐火物のシリカ系ボードで構成し、その全内面に弾性および自己潤滑性に優れる厚さ１ｍｍの黒鉛系シートを耐火セメントを用いて貼着した。出湯口５となるタンディッシュ先端部分は黒鉛系シート８をシリカ系ボードより約１０ｍｍ突出させて、黒鉛系シート８が冷却ロール表面と接触するようにした。湯受け部は、深さ（湯受け部底面と湯受け部上端間の距離）２０ｍｍ、幅３００ｍｍとし、湯受け部上端４ａは幅方向に水平とした。
【００４２】
冷却ロール１、２には、直径３５０ｍｍ、幅３００ｍｍの内部水冷式の銅製ロールを用いた。各冷却ロールには２００リットル／時間の冷却水を流した。
【００４３】
付着物除去器の鉄製の刃１２の刃先と冷却ロールの表面１ａ、２ａまたは側面１ｂ、２ｂとの間隙はそれぞれ０．１ｍｍに設定した。
【００４４】
薄板鋳塊１０の冷却は、鋳塊両面にそれぞれ冷却水が扇状に広がるスプレーノズルを鋳塊幅方向に等間隔に３個セットして行った。冷却水量は片面あたり毎分１００ｃｃとした。
【００４５】
冷却後の薄板鋳塊１０をスリットカッター１３に通して鋳塊両端の端部（コバ部）を各１０ｍｍずつ切除し、次いで研削機１４により両面を各０．１〜０．３ｍｍ研削し、次いでロール面長６００ｍｍの圧延機により圧延し、次いで表面清浄化処理（図示せず）後、スプール１７に巻取った。圧延率は１６％とした。この間、溶湯の差し込みや小片鋳塊の巻き込みなどの鋳造トラブルは発生しなかった。
【実施例２】
【００４６】
湯受け部上端を凹状（図２参照）に湾曲させた他は実施例１と同じ方法により銅合金条を製造し、実施例１と同じ調査を行った。凹状湾曲のＲは１０００ｍｍとした。
【実施例３】
【００４７】
双ロール式連続鋳造を従来法（図４（ニ）参照）により行った他は実施例１と同じ方法により銅合金条を製造し、実施例１と同じ調査を行った。
【００４８】
実施例１〜３の調査結果を表１に示した。
【００４９】
【表１】
2007105758.tif 000003
【００５０】
表１から明らかなように、実施例１〜３はいずれも、双ロール式連続鋳造方法により鋳造した薄板鋳塊を直ちに冷却し、次いでスリッター、面削、圧延の諸工程を連続して施して銅合金条を製造したので、薄板鋳塊の巻取り、巻戻し工程を要さず、生産性に優れた。
特に実施例１、２は本発明の双ロール式連続鋳造方法により鋳造した薄板鋳塊を用いたので少ない面削量で高品質の銅合金条が得られ生産性および原料歩留まりが向上した。中でも湯受け部上端形状を凹状に湾曲させた実施例２は凝固シェルが冷却ロールの長さ方向に均一に形成されたため、より少ない研削量で高品質の銅合金条が製造できた。
【図面の簡単な説明】
【００５１】
【図１】本発明の双ロール式連続鋳造方法の斜視説明図である。
【図２】本発明の双ロール式連続鋳造方法で用いるタンディッシュの斜視説明図である。
【図３】本発明の金属条の製造方法の工程説明図である。
【図４】（イ）〜（ニ）は従来の双ロール式連続鋳造方法の説明図である。
【符号の説明】
【００５２】
１、２冷却ロール
１ａ、２ａ冷却ロールの表面
１ｂ、２ｂ冷却ロールの側面
３  タンディッシュ
３ａタンディッシュの側壁
４  タンディッシュの湯受け部
４ａタンディッシュ湯受け部の上端
５  タンディッシュの出湯口
６  樋
７  ダウンスパウト
８  湯受け部側のタンディッシュ側壁内面（黒鉛系シート）
９  １対の冷却ロール間に形成される湯溜まり部の金属溶湯
１０製出する薄板鋳塊
１１製出する薄板鋳塊を冷却するためのスプレーノズル
１２付着物除去器の刃
１３スリットカッター
１４研削機
１５圧延機
１６金属条
１７スプール
１８溶解炉
１９ロータリーカッター
２０ピンチロール
２１スパウト
２１ａスパウトの先端部分に開けた横穴
２２薄板鋳塊
２３接触制限板
２４縦溝
２５表面に縦溝を刻設した接触制限板
【図１】
2007105758.tif 000004
【図２】
2007105758.tif 000005
【図３】
2007105758.tif 000006
【図４】
2007105758.tif 000007